冷媒と水との熱交換により水を加熱するための冷媒が流通する冷媒流路と、該冷媒により加熱される水が流通する水流路とを有し、該冷媒流路及び該水流路のいずれもが、管体によって形成された熱交換器の水流路高温出口側の内面にりん銅ろうを溶融させた皮膜を備えることを特徴する給湯用熱交換器のカルシウムスケール付着防止方法。前記皮膜は、一般に市販されている銀成分が入っていないりん銅ろうのリン成分が48~75のものを溶融付着させたことを特徴とする請求項1に記載の給湯用熱交換器のカルシウムスケール付着防止方法。冷媒が二酸化炭素を使用したヒートポンプ式給湯用熱交換器であることを特徴とする請求項1~2に記載の熱交換器。しかし、特許文献1、特許文献2においては高温となる温水出口部の水流路配管径を変えたり、カルシウムスケール析出促進部材を追加したりするため、その水流路管との接続方法は、継手やカップリング部品のろう接作業が必要であること、接続部の漏洩検査が必要であることなど、生産性低下やコスト高となる問題を抱えている。また、特許文献3では構成部品変更等は必要ないが、水流路内に特殊な表面処理を実施する必要があり銅管の製造コストが高くなると言う問題点がある。従来の熱交換器はカルシウムスケール付着を抑制するための特殊処理によりコスト高となっている点を、汎用的な材料を使用することで対策しようとするものである。本発明は、熱交換器水流路に生成するカルシウムスケールの析出及び付着防止を熱交換器の構成部品を変更したり、特殊な表面処理をすることなく、一般的に銅管接続に使用されているりん銅ろうを使用することでカルシウムスケール付着防止を図ることができる給湯用熱交換器を提供するものである。熱交換器水流路に生成するカルシウムスケールの付着抑制は水のpHを低下させてカルシウムスケールの溶解度を上げる事で防止する方法が広く知られている。本発明者はこの点をさらに研究し、熱交換器水流路内面にカルシウムスケールを付着させないためには、水流路内壁面のpHを低下させておけば良く、この効果をりん銅ろう中のリン成分から生成されるリン酸で発揮させることを考案した。また、リン酸は生成したカルシウムスケールの表面に沈着して複雑な立体構造を形成し、コロイド状となってカルシウムスケールの成長を抑制する効果があることも判明している。本発明に使用するりん銅ろうはJISZ3264りん銅ろうの銀成分を含まないものから選定することが可能であり、リン成分範囲は48~75となる。本発明によれば、水流路を形成する水流路管の寸法を変更したり、追加の部材表面処理を配備することなく、ろう接作業用として一般的に使用されているりん銅ろうを用いてカルシウムスケール付着防止を図ることができ、生産性向上及びコスト低減の効果を得ることができる。本発明に係るりん銅ろう皮膜の形成方法について説明する。本発明のカルシウムスケール付着防止皮膜は、水流路管出口側内部にりん銅ろうを必要長さ迄挿入した後、還元性ガス雰囲気の加熱炉を通過させることで容易に形成可能である。りん銅ろうの挿入長さは、適用する熱交換器の設計性能により水が60°C以上になる部分のみで良く、水流路全長に実施する必要はない。加熱炉の加熱温度はりん銅ろうの溶融温度以上の850°C~950°Cとなるよう設定する。本発明で形成される皮膜は加熱炉内でりん銅ろうが溶融し、リン成分が均一に管内面全体に広がって付着するので皮膜の厚みを管理する必要はない。本発明の試験方法と試験結果について述べる。試験水は名古屋市水道水を使用し、カルシウム硬度を増加させて試験した。pH7、カルシウム硬度300mgCaCO3Lに調整した試験水を1回で400L作り、常温で試験水槽内に入れた。供試管はJISH3300C1220リン脱酸銅の外径127mm、肉厚064mm、長さ500mmの直管全長にりん銅ろう皮膜部を形成させたものと皮膜なし基準管としたの試験管を準備した。皮膜形成に用いたりん銅ろうにはBCuP1、BCuP2、BCuP5の3種類を使用した。供試管と同一サイズのリン脱酸銅管を7500mm準備し、その先端に500mmの試験管をろう付接合して全長8000mmのリン脱酸銅管と試験管の外面にリボンヒーターを巻いた。そして、常温の試験水を01msec管内流量055Lminの管内流速で流入させ、リボンヒーターによって管外面から加熱して試験管出側にて90°Cとするように制御し、リン脱酸銅管と試験管内を通過した試験水は熱交換されて常温の状態で試験水槽内に戻した。通湯はエコキュートの給湯用熱交換器の一般的な稼動に合わせて8時間/日とし、2日毎に試験水を交換して30日間の試験を行った。通湯試験終了後3日間は自然乾燥で試験管内の水分を乾燥させた。カルシウムスケール付着性評価基準は、試験後の試験管を全長半割りし、りん銅ろう皮膜がない管を基準管とした目視検査で、白色のカルシウムスケール数が基準管の110以下のものを優:◎、12以下のものを良:○、12以上のものを不可:×とした。表1に通湯試験結果の一覧を示す。結果まとめりん銅ろうの種類の違いによる傾向はどの種類のりん銅ろうでもカルシウムスケールの付着量は基準管の110以下であり、種類による差は見られなかった。但し、銀成分が入っている場合、耐食性に影響を及ぼすことが懸念されるため、りん銅ろう選定に際しては、銀が入っていないBCuP1BCuP2が望ましい。参考資料りん銅ろうの規格JISZ3264:1988